(57)【要約】【課題】長時間クリープ破断寿命の向上を図ることができ、高温特性や耐久性等に優れた耐熱鋼および蒸気タービン構成部品を提供する。【解決手段】実施形態の耐熱鋼は、質量％で、Ｃ：０．０５〜０．１３％、Ｓｉ：０．０１〜０．１０％、Ｍｎ：０．４５％を超えて１．００％以下、Ｎｉ：０．８％以下、Ｃｒ：９〜１１．５％、Ｍｏ：０．０５〜０．５０、Ｖ：０．１５〜０．３０％、Ｃｏ：０．５〜１．５％、Ｗ：１〜３％、Ｎ：０．０１〜０．０３％、Ｎｂ：０．１５％以下、Ｂ：０．００５〜０．０１５％、Ｒｅ：０．１％未満を含有し、残部がＦｅおよび不可避的不純物からなる。【選択図】なし【特許請求の範囲】
【請求項１】
質量％で、Ｃ：０．０５〜０．１３％、Ｓｉ：０．０１〜０．１０％、Ｍｎ：０．４５％を超えて１．００％以下、Ｎｉ：０．８％以下、Ｃｒ：９〜１１．５％、Ｍｏ：０．０５〜０．５０、Ｖ：０．１５〜０．３０％、Ｃｏ：０．５〜１．５％、Ｗ：１〜３％、Ｎ：０．０１〜０．０３％、Ｎｂ：０．１５％以下、Ｂ：０．００５〜０．０１５％、Ｒｅ：０．１％未満を含有し、残部がＦｅおよび不可避的不純物からなる耐熱鋼。
【請求項２】
焼入温度を１０４０〜１１２０℃とし、第一段焼戻処理の処理温度を５４０〜６００℃とし、第二段焼戻処理の処理温度を６５０〜７３０℃としたことを特徴とする請求項１に記載の耐熱鋼。
【請求項３】
前記焼入後の冷却速度を１００℃／時以上としたことを特徴とする請求項１または２に記載の耐熱鋼。
【請求項４】
請求項１〜３のいずれか１項に記載の耐熱鋼を用いて、少なくとも所定部位が作製されたことを特徴とする蒸気タービン構成部品。
【発明の詳細な説明】
【技術分野】
【０００１】
本発明の実施形態は、クリープ破断強度に優れた耐熱鋼、およびこの耐熱鋼で構成された蒸気タービン構成部品に関する。
【背景技術】
【０００２】
火力発電システムでは、発電効率を一層高効率化するために、蒸気タービンの蒸気温度を上昇させる傾向にある。その結果、蒸気タービンに使用される耐熱鋼に要求される高温特性も一層厳しくなる。
【０００３】
これまでにも、蒸気タービンに使用される耐熱鋼として多くの提案がなされている。しかしながら、これらの耐熱鋼でも、長期間クリープ破断強度は必ずしも十分でない。蒸気タービンに使用される耐熱鋼として、一層の発電効率の向上に貢献するためには、長時間クリープ破断寿命をより一層向上させる必要がある。
【先行技術文献】
【特許文献】
【０００４】
【特許文献１】特開平８−１７６７４９号公報
【特許文献２】特許第４２８４０１０号
【発明の概要】
【発明が解決しようとする課題】
【０００５】
本発明が解決しようとする課題は、長時間クリープ破断寿命の向上を図ることができ、高温特性や耐久性等に優れた耐熱鋼および蒸気タービン構成部品を提供することである。
【課題を解決するための手段】
【０００６】
実施形態の耐熱鋼は、質量％で、Ｃ：０．０５〜０．１３％、Ｓｉ：０．０１〜０．１０％、Ｍｎ：０．４５％を超えて１．００％以下、Ｎｉ：０．８％以下、Ｃｒ：９〜１１．５％、Ｍｏ：０．０５〜０．５０、Ｖ：０．１５〜０．３０％、Ｃｏ：０．５〜１．５
％、Ｗ：１〜３％、Ｎ：０．０１〜０．０３％、Ｎｂ：０．１５％以下、Ｂ：０．００５〜０．０１５％、Ｒｅ：０．１％未満を含有し、残部がＦｅおよび不可避的不純物からなる。
【発明の効果】
【０００７】
実施形態の耐熱鋼は、長時間クリープ破断寿命の向上を図ることができる。
【発明を実施するための形態】
【０００８】
本発明に係る実施の形態において、発明者らは、発電システムにおける発電効率の高効率化や、蒸気タービンの長期耐久性の向上等を可能にするため、蒸気タービンの動翼やタービンロータなどの蒸気タービン構成部品に用いる耐熱鋼について、長期間クリープ破断寿命の向上を図るべく鋭意研究を進めた結果、上記特性の向上を図るためには、Ｃｒ含有量およびＲｅ含有量の適正化を図ることが有効であることを見出した。
【０００９】
実施形態の耐熱鋼は、質量％で、Ｃ：０．０５〜０．１３％、Ｓｉ：０．０１〜０．１０％、Ｍｎ：０．４５％を超えて１．００％以下、Ｎｉ：０．８％以下、Ｃｒ：９〜１１．５％、Ｍｏ：０．０５〜０．５０、Ｖ：０．１５〜０．３０％、Ｃｏ：０．５〜１．５％、Ｗ：１〜３％、Ｎ：０．０１〜０．０３％、Ｎｂ：０．１５％以下、Ｂ：０．００５〜０．０１５％、Ｒｅ：０．１％未満を含有し、残部がＦｅおよび不可避的不純物からなる。
【００１０】
上記した実施の形態の耐熱鋼における各組成成分範囲の限定理由を説明する。なお、以下の説明において組成成分を表す％は、特に明記しない限り質量％とする。
【００１１】
耐熱鋼における不可避的不純物としては、例えばＰおよびＳなどが挙げられる。
【００１２】
（１）Ｃ（炭素）
Ｃは、焼入性を確保し、マルテンサイト変態を促進させるとともに、合金中のＦｅ、Ｃｒ、ＭｏなどとＭ２３Ｃ６型の炭化物を形成したり、Ｎｂ、Ｖ、ＮなどとＭＸ型炭窒化物を形成して、析出強化により高温クリープ強度を高めるために不可欠な元素である。Ｃは、耐力の向上にも寄与するとともに、δフェライトやＢＮ生成の抑制にも不可欠な元素である。これらの効果を発揮させるために、Ｃを０．０５％以上含有することが必要である。一方、Ｃの含有率が０．１３％を超えると、炭化物や炭窒化物の凝集や粗大化が起こりやすくなり高温クリープ破断強度が低下する。そのため、Ｃの含有率を０．０５〜０．１３％とした。同様の理由により、Ｃの含有率を０．０８〜０．１２％とすることが好ましい。
【００１３】
（２）Ｓｉ（ケイ素）
Ｓｉは、溶鋼の脱酸剤として有効な元素である。Ｓｉ含有率が０．１０％を超えると、鋼塊内部の偏析が増加し、焼戻し脆化感受性が極めて高くなる。そして、切欠靭性が損なわれ、高温で長時間保持することにより、析出物形態の変化が助長され、靭性が経時劣化する。一方、Ｓｉは、極微量を含有することにより、逆に偏析が低下するため、これらの効果を発揮させるために、Ｓｉを０．０１％以上含有することが必要である。そのため、Ｓｉの含有率を０．０１〜０．１０％とした。同様の理由により、Ｓｉの含有率を０．０３〜０．１０％とすることが好ましい。
【００１４】
（３）Ｍｎ（マンガン）
Ｍｎは、溶解時の脱酸剤や脱硫剤として有効であり、また焼入性を高めて強度を向上させるのにも有効な元素である。また、Ｍｎは、δフェライトの生成を抑制するため、これらの効果を発揮させるために、Ｍｎを０．４５％を超えて含有させることが必要である。一方、Ｍｎの含有率が１．００％を超えると、ＭｎはＳと結びついてＭｎＳの非金属介在物を形成して、靭性を低下させるとともに、靭性の経時劣化を助長し、また高温クリープ破断強度を低下させる。そのため、Ｍｎの含有率を０．４５％を超えて１．００％以下とした。同様の理由により、Ｍｎの含有率を０．５０〜０．９０％とすることが好ましい。
【００１５】
（４）Ｎｉ（ニッケル）
Ｎｉの含有率が０．８％を超えると、炭化物やラーべス相の凝集や粗大化が助長され、高温クリープ破断強度を低下させたり、焼戻脆性を助長させる。そのため、Ｎｉの含有率を０．８％以下とした。一方、Ｎｉはδフェライトの生成を抑制し、靭性の向上に有用な元素であるため、０．０１％以上含有することが好ましい。同様の理由により、Ｎｉの含有率を０．０１〜０．４％とすることが好ましい。
【００１６】
（５）Ｃｒ（クロム）
Ｃｒは、耐酸化性および高温耐食性を高め、また、Ｍ２３Ｃ６型炭化物による析出強化により高温クリープ破断強度を高めるために必要不可欠の元素である。これらの効果を発揮させるために、Ｃｒを９％以上含有することが必要である。一方、Ｃｒの含有量が高くなるにつれて、室温における引張強度や、高応力側の短時間クリープ破断強度は強くなるが、その反面、低応力側の長時間クリープ破断強度は低くなる傾向にある。これは、低応力側の長時間クリープ破断寿命の屈曲現象の一因とも考えられている。Ｃｒ含有量が多くなると、長時間域でＭＸ型炭窒化物の消失が加速すること、Ｍ２３Ｃ６型炭化物の凝集粗大化が加速することにより、マルテンサイト組織の下部組織（微細組織）の顕著な変化が生じ、下部組織のサブグレイン化が著しく進むことがその原因である。これらの傾向は、Ｃｒ含有量が１１．５％を超えると急速に強まる。そのため、Ｃｒの含有率を９〜１１．５％とした。同様の理由により、Ｃｒの含有率を９〜１１％とすることが好ましい。
【００１７】
（６）Ｍｏ（モリブデン）
Ｍｏは、合金中に固溶してマトリックスを固溶強化させるとともに、微細炭化物や微細なラーベス相を生成して高温クリープ破断強度を向上させる。また、Ｍｏは、焼戻脆化の抑制にも有効な元素である。これらの効果を発揮させるために、Ｍｏを０．０５％以上含有することが必要である。一方、Ｍｏの含有量が０．５０％を超えると、δフェライトを生成して、靱性を著しく低下させる。そのため、Ｍｏの含有率を０．０５〜０．５０％とした。同様の理由により、Ｍｏ含有率を０．０５〜０．４０％とすることが好ましい。
【００１８】
（７）Ｖ（バナジウム）
Ｖは、微細な炭化物や炭窒化物を形成して、高温クリープ破断強度を向上させるのに有効な元素である。この効果を発揮させるために、Ｖを０．１５％以上含有することが必要である。一方、Ｖの含有率が０．３０％を超えると、炭化物の過度の析出が生じ、高温クリープ破断強度の低下を招く。そのため、Ｖの含有率を０．１５〜０．３０％とした。同様の理由により、Ｖの含有率を０．１７〜０．２７％とすることが好ましい。
【００１９】
（８）Ｃｏ（コバルト）
Ｃｏは、δフェライトの生成を抑制し、固溶強化により高温引張強度や高温クリープ破断強度を向上させる。これは、Ｃｏの添加によってＡｃ１変態点がほとんど変化しないためである。これらの効果を発揮させるために、Ｃｏを０．５％以上含有することが必要である。一方、Ｃｏは、Ｗの固溶限を減少させることにより、ラーベス相やμ相の凝集粗大化を促進し、長時間クリープ強度の低下を引き起こす原因となる。そのため、長時間クリープ強度の低下を抑制する観点から、Ｃｏ含有率を１．５％以下とした。同様の理由により、Ｃｏの含有率を０．５〜１％とすることが好ましい。
【００２０】
（９）Ｗ（タングステン）
Ｗは、Ｍ２３Ｃ６型炭化物の凝集・粗大化を抑制する。また、Ｗは、合金中に固溶してマトリックスを固溶強化させ、ラス境界等にラーベス相を分散析出させ、高温引張強度や高温クリープ破断強度の向上に有効な元素である。これらの効果を発揮させるために、Ｗを１％以上含有することが必要である。一方、Ｗの含有率が３％を超えると、δフェライトや粗大なラーベス（Ｌａｖｅｓ）相が生成しやすくなり、延性や靭性が低下するとともに、高温クリープ破断強度も低下する。そのため、Ｗの含有率を１〜３％とした。同様の理由により、Ｗの含有率を１．７〜２．５％とすることが好ましい。
【００２１】
（１０）Ｎ（窒素）
ＮはＣ、Ｎｂ、Ｖなどと結びついて炭窒化物を形成し、高温クリープ破断強度を向上させる。Ｎの含有率が０．０１％未満では、十分な引張強度や高温クリープ破断強度を得ることができない。一方、Ｎは、Ｂとの結びつきが強く、Ｎの含有率が０．０３％を超えると、ＢＮの窒化物が生成されることにより、健全な鋼塊の製造が困難になり、熱間加工性が低下し、延性や靭性が低下する。また、ＢＮ相の析出により高温クリープ破断強度に有効な固溶Ｂの含有量が減少するので、高温クリープ破断強度が低下する。そのため、Ｎの含有率を０．０１〜０．０３％とした。同様の理由により、Ｎの含有率を０．０１２〜０．０２５％とすることが好ましい。
【００２２】
（１１）Ｎｂ（ニオブ）
Ｎｂは、室温での引張強度の向上に有効であるとともに、微細炭化物や炭窒化物を形成し、高温クリープ破断強度を向上させる。また、Ｎｂは、微細なＮｂＣを生成して結晶粒の微細化を促進し、靭性を向上させる。Ｎｂの一部は、Ｖ炭窒化物と複合したＭＸ型炭窒化物を析出して、高温クリープ破断強度を向上させる効果もある。これらの効果を発揮させるために、Ｎｂを０．０１％以上含有することが好ましい。一方、Ｎｂの含有率が０．１５％を超えると、粗大な炭化物や炭窒化物が析出し、延性や靭性を低下させる。そのため、Ｎｂの含有率を０．１５％以下とした。同様の理由により、Ｎｂの含有率を０．０１〜０．１％とすることが好ましい。
【００２３】
（１２）Ｂ（ホウ素）
Ｂは、微量の添加で焼入性が増大し、靭性が向上する。また、Ｂは、オーステナイト結晶粒界およびその下部組織のマルテンサイトパケット、マルテンサイトブロック、マルテンサイトラス内の炭化物、炭窒化物およびラーベス相の凝集や粗大化を高温下で長時間にわたって抑制する効果を有している。さらに、Ｂは、ＷやＮｂなどと複合添加することによって、高温クリープ破断強度を向上させるのに有効な元素である。これらの効果を発揮させるために、Ｂを０．００５％以上含有させることが必要である。一方、Ｂの含有率が０．０１５％を超えると、ＢとＮが結合してＢＮ相が析出し、熱間加工性が損なわれたり、高温クリープ破断延性や靭性が大きく低下する。また、ＢＮ相の析出により、高温クリープ破断強度に有効な固溶Ｂの含有量が減少するため、高温クリープ破断強度が低下する。そのため、Ｂの含有率を０．００５〜０．０１５％とした。同様の理由により、Ｂの含有率を０．００７〜０．０１２％とすることが好ましい。
【００２４】
（１３）Ｒｅ（レニウム）
Ｒｅは、合金中に固溶してマトリックスを固溶強化させるとともに、マトリックス中のＷの固溶量を向上させるのに有効な元素である。また、Ｒｅは、高温でのＷの拡散を抑制し、ラーベス（Ｌａｖｅｓ）相の析出や凝集粗大化を遅延させることにより、高温クリープ特性を高いままで長時間維持することに寄与することに寄与する元素である。これらの効果を発揮させるために、Ｒｅを０．００５％以上含有させることが好ましい。また、Ｒｅの含有量を０．１％未満とすることで、これらの効果を顕著に発現することができる。そのため、Ｒｅの含有率を０．１％未満とした。同様の理由により、Ｒｅの含有率を０．０１〜０．０５％とすることが好ましい。
【００２５】
（１４）Ｐ（リン）、Ｓ（硫黄）
Ｐ、Ｓは、実施の形態の耐熱鋼においては、不可避的不純物に分類されるものである。これらの不可避的不純物は、可能な限りその残存含有率を０％に近づけることが好ましい。
【００２６】
上記した組成成分範囲の耐熱鋼は、例えば、蒸気タービンの構成部品を構成する材料として好適である。蒸気タービンの構成部品として、例えば、動翼、高温タービンロータ（高圧タービンロータ、中圧タービンロータ、高中圧タービンロータなど）などの鍛造部品が挙げられる。高温タービンロータには、タービンディスクが設けられていてもよい。
【００２７】
上記した蒸気タービンの構成部品のすべての部位を上記した耐熱鋼で構成してもよいし、構成部品の一部の部位を上記した耐熱鋼で構成してもよい。
【００２８】
また、上記した組成成分範囲の耐熱鋼では、長時間クリープ破断寿命の向上を図ることができるため、この耐熱鋼を用いて、例えば、蒸気タービンの高温タービンロータ（高圧タービンロータ、中圧タービンロータ、高中圧タービンロータ）、動翼、タービンディスクなどの蒸気タービンの構成部品を構成することで、高温環境下においても高い信頼性を有する蒸気タービンの構成部品を提供することができる。
【００２９】
上記した組成成分範囲の耐熱鋼は、特に高温域での長時間クリープ破断寿命に優れることから、６００℃以上、例えば、５５０〜６５０℃の高温域で使用される動翼を構成する耐熱鋼に適しており、具体的には、例えば、定常時の最高蒸気温度が５６６〜６１０℃の高温下で使用される動翼やタービンロータ、タービンディスクなどの構成部品、または定常時の最高蒸気温度が５９３〜６３０℃の高温下で使用される動翼やタービンロータ、タービンディスクなどの構成部品を構成する耐熱鋼に適している。
【００３０】
ここで、実施の形態の耐熱鋼、およびこの耐熱鋼を用いて製造される蒸気タービンの構成部品（鍛造品）の製造方法について説明する。
【００３１】
本実施の形態の耐熱鋼は、例えば、次のように製造される。
【００３２】
上記した耐熱鋼を構成する組成成分を得るために必要な原材料を、アーク式電気炉、真空誘導電気炉などの溶解炉で溶解し、精錬、脱ガスを行う。その後、所定サイズの型に注湯し、時間をかけて凝固させ鋼塊を形成する。凝固が完了した鋼塊は、１１００〜１２５０℃に加熱され鍛造処理（熱間加工）が施され、その後、焼入処理および焼戻処理が施される。このような工程を経て、耐熱鋼が製造される。
【００３３】
蒸気タービンの動翼やタービンロータなどの構成部品は、例えば、次のように製造される。
【００３４】
まず、蒸気タービンの構成部品を構成する、上記した耐熱鋼を構成する組成成分を得るために必要な原材料を、アーク式電気炉、真空誘導電気炉などの溶解炉で溶解し、精錬、脱ガスを行う。その後、所定サイズの型に注湯し、時間をかけて凝固させ鋼塊を形成する。なお、真空環境中で注湯させる場合には、真空脱ガスが行われることから鋼塊中のガス成分がより低減化され、非金属介在物の低減にもつながる。
【００３５】
凝固が完了した鋼塊は１１００〜１２５０℃に加熱され、大型プレスによりタービン翼やタービンロータなどの各構成部品の形状にまで鍛造処理（熱間加工）が行われる。鍛造処理後、焼入処理および焼戻処理が施される。このような工程を経て、蒸気タービンのタービン翼やタービンロータなどの構成部品が製造される。
【００３６】
ここで、鍛造処理における加熱温度を１１００〜１２５０℃の温度範囲とすることが好ましいのは、温度が１１００℃未満では、材料の熱間加工性が十分に得られず、構成部品の中心部における鍛造効果が十分でなかったり、鍛造変形中に鍛造割れを発生させる原因となる可能性があり、温度が１２５０℃を超えると、結晶粒の粗大化や結晶粒の不均一性が顕著になり、鍛造による変形が不均一になることや鍛造後に行われる焼入処理時の結晶粒粗大化や不均一性の原因となるからである。
【００３７】
ここで、焼入処理および焼戻処理について説明する。
【００３８】
（焼入処理）
焼入加熱によって、材料中に生成していた炭化物や炭窒化物のほとんどを、一旦マトリックス中に固溶させ、その後の焼戻処理によって炭化物や炭窒化物を微細均一にマトリックス中に析出させることによって、高温クリープ破断強度を向上させるとともに、クリープ破断延性や靭性を向上させることができる。
【００３９】
焼入温度は、１０４０〜１１２０℃の温度範囲に設定されることが好ましい。焼入温度が１０４０℃未満では、鍛造過程までに析出している比較的粗大な炭化物や炭窒化物のマトリックスへの固溶が十分ではなく、その後の焼戻処理後においても粗大な未固溶炭化物や未固溶炭窒化物として残る。そのため、良好な、高温クリープ破断強度、延性および靭性を得ることが困難である。
【００４０】
また、実施形態に係る耐熱鋼においては、マトリックス中にＭＸ型炭窒化物を微細に析出させて高温クリープ破断強度を向上させるために、Ｎｂが添加されている。このＮｂの効果を十分に発揮させるには、焼入温度に加熱保持する際に、オーステナイトマトリックス中にＮｂを完全に固溶させることが必要である。しかしながら、焼入温度が１０４０℃未満では、Ｎｂが、凝固時に生じた粗大炭窒化物として未固溶状態で残存し、クリープ破断強度を向上させる効果を十分に得られず、また延性、靭性の低下や疲労強度の低下を生じさせる可能性がある。このような粗大炭窒化物を一旦固溶させて、焼入れ後の微細な炭窒化物として多量に有効析出させるために、焼入温度を１０４０℃以上とすることが必要である。
【００４１】
一方、焼入温度が１１２０℃を超えると、オーステナイト相中にδフェライト相が生成するとともに、結晶粒が粗大化して、延性や靭性が大幅に低下する。
【００４２】
焼入処理において、焼入後、鍛造素材は、所定の微細組織とするために、空冷またはそれ以上の冷却速度で冷却されることが好ましい。焼入処理における冷却速度としては、焼入れ後、１００℃／時以上の冷却速度で冷却されることがより好ましい。この範囲の冷却速度を得るための冷却方法として、例えば、油冷などを採用することができる。
【００４３】
上記した冷却速度は、鍛造素材において最も冷却速度が小さくなる部位の冷却速度とすることができる。また、鍛造素材がタービンロータなどの場合には、冷却速度は、例えば鍛造素材の中心部の冷却速度として定義してもよい。この場合、鍛造素材の中心部とは、例えば、その中心軸上で、かつ軸方向の中央をいう。
また、鍛造素材が所定の肉厚を有する構造体からなるものであれば、鍛造素材の中心部とは、その肉厚の中心部としてもよい。
【００４４】
（焼戻処理）
焼戻処理によって、上記した焼入処理によって生じた残留オーステナイト組織を分解し、焼戻マルテンサイト組織とし、炭化物や炭窒化物をマトリックス中に均一に分散析出させるとともに転位組織を適正レベルに回復させる。これによって、必要とする、高温クリープ破断強度、破断延性および靭性が得られる。
【００４５】
この焼戻処理は、２回実施されることが好ましい。１回目の焼戻処理（第一段焼戻処理）は、残留オーステナイト組織を分解させることを目的としており、焼き入れ後の残留オーステナイトを可能な限り完全に除去する観点から、５４０〜６００℃の温度範囲で行われることが好ましい。
【００４６】
すなわち、焼入処理が施された金属組織は、多くはマルテンサイト変態し、焼入れマルテンサイト組織となっているが、一部オーステナイト組織が残留している。第一段焼戻処理によって、焼入れマルテンサイト組織は焼戻しマルテンサイト組織となり、また、第一段焼戻処理によって、残留オーステナイト組織は焼入れマルテンサイト組織となり、残留オーステナイト組織は消滅する。
【００４７】
第１段焼戻処理の温度が５４０℃未満では、残留オーステナイト組織の分解が十分に行われず、残留オーステナイト組織から焼入れマルテンサイト組織への変態が不十分となる可能性がある。一方、第一段焼戻処理の温度が６００℃を超えると、ＭＸ型炭窒化物の析出サイトが減少し、粗大なＭＸ型炭窒化物が析出しやすくなる。また、炭化物や炭窒化物が残留オーステナイト組織中よりもマルテンサイト組織中に優先的に析出しやすくなり、析出物が不均一に分散析出することになり、高温クリープ破断強度が低下する。
【００４８】
２回目の焼戻処理（第二段焼戻処理）は、材料全体を焼戻マルテンサイト組織にすることにより、必要とする、高温クリープ破断強度、破断延性および靭性を得ることを目的とし、６５０〜７３０℃の温度範囲で行われることが好ましい。
【００４９】
すなわち、第一段焼戻処理により、材料中に一部残留していた残留オーステナイト組織は焼入れマルテンサイト組織に変態するが、このままでは延性、靭性に劣るため、さらに第二段焼戻処理を行って、焼戻しマルテンサイト組織とすることが必要である。
【００５０】
なお、第一段焼戻処理と第二段焼戻処理は、連続的に行うことができる。
【００５１】
第二段焼戻処理の温度が６５０℃未満では、炭化物や炭窒化物などの析出物が安定状態に析出しないため、高温クリープ破断強度も延性、靭性も所定の特性が得られない。また、第二段焼戻処理の温度が６５０℃未満では、焼入れマルテンサイト組織の焼戻しマルテンサイト組織への変態が十分に進行しないうえ、炭化物や炭窒化物の析出が十分に平衡状態まで到達せず、６００℃を超える高温下でクリープが進行したときに、凝集、粗大化が顕著となる。
【００５２】
一方、第二段焼戻処理の温度が７３０℃を超えると、炭化物や炭窒化物の粗大析出となり、必要とする高温クリープ破断強度が得られない。また、第二段焼戻処理の温度が７３０℃を超えると、焼戻処理が過度に進行し、引張強さや耐力などの強度特性が必要な値を満足しなくなる。
【００５３】
上記した温度範囲のうち、特に６５０〜６９０℃で第二段焼戻処理を施した場合は、高応力側の条件下で優れたクリープ強度を示す耐熱鋼を得ることができ、６９０〜７３０℃で第二段焼戻処理を施した場合は、低応力側の条件下で優れたクリープ強度を示す耐熱鋼を得ることができる。このように、６５０〜７３０℃の温度範囲において、処理温度を適宜選択して第二段焼戻処理を行うことで、使用用途に適した耐熱鋼を得ることが可能である。
【００５４】
第二段焼戻処理において、第二段焼戻後、鍛造素材は、冷却時に形状変化部位などの応力集中部にひずみを発生させないように、２０〜６０℃／時の冷却速度で冷却されることが好ましい。
【００５５】
第二段焼戻処理における冷却速度は、焼入処理で述べたのと同様に定義することができる。
【００５６】
なお、蒸気タービンの構成部品を作製する方法は、上記した方法に限定されるものではない。
【００５７】
上記した実施の形態の耐熱鋼によれば、耐熱鋼を構成する化学組成を上記した範囲とすることで、クリープ破断寿命の向上を図ることができるため、この耐熱鋼を用いて、例えば、蒸気タービンの高温タービンロータ（高圧タービンロータ、中圧タービンロータ、高中圧タービンロータなど）、動翼、タービンディスクなどの蒸気タービンの構成部品を構成することで、高温環境下においても高い信頼性を有する蒸気タービンの構成部品を提供することができる。したがって、これら構成部品を適用することで、蒸気タービンにおいて、蒸気温度の高温化が可能となり、発電効率を向上させることができる。
【００５８】
以下に、本発明に係る一実施の形態の耐熱鋼が、高温クリープ破断寿命に優れていることを説明する。
【００５９】
（試料）
表１は、材料特性評価に用いた各試料（試料１〜試料４８）の化学組成成分を示す。なお、試料１〜試料４０は、本発明に係る実施の形態の耐熱鋼の実施例であり、試料４１〜試料４８は、本発明に係る実施の形態の耐熱鋼の化学組成範囲にない耐熱鋼であり、比較例である。
【００６０】
【表１】
2014141700.tif 000002
【００６１】
これらの試料を次のように形成した。
各試料を構成する原材料を、真空誘導溶解炉（ＶＩＭ）で溶解し、脱ガスを行い、金型内に注湯した。そして、金型内で凝固させて、２０ｋｇの鋼塊を作製した。
【００６２】
続いて、凝固した各鋼塊を１２００℃に加熱し、鍛造比が３の加工比で鍛造処理を行った。続いて、焼入処理、第一段焼戻処理および第二段焼戻処理を行った。
【００６３】
ここで、鍛造比とは、鍛造処理を施す前における、鍛造被対象物が伸長される方向に垂直な鍛造被対象物の断面積を、鍛造処理後における、鍛造被対象物が伸長された方向に垂直な鍛造被対象物の断面積で除したものである。
【００６４】
焼入処理では、１０７０℃の温度で５時間鋼塊を加熱保持し、その後、鋼塊を冷却速度１００℃／時（鋼塊の中心部における冷却速度）で冷却した。第一段焼戻処理では、焼入処理後の鋼塊を、５７０℃の温度で２０時間加熱保持した。第二段焼戻処理では、第一段焼戻処理後の鋼塊を、６８０℃の温度で２０時間加熱保持し、その後、鋼塊を冷却速度５０℃／時で冷却した。なお、ここでは、第二段焼戻処理後における冷却速度を、鋼塊の中心部における冷却速度とした。
【００６５】
（クリープ破断試験）
上記した試料１〜試料４８を用いて、６２５℃、２０ｋｇｆ／ｍｍ２の条件でクリープ破断試験を実施した。試験片は、上記した各鋼塊から作製した。
【００６６】
クリープ破断試験は、ＪＩＳ  Ｚ  ２２７１（金属材料のクリープおよびクリープ破断試験方法）に準じて実施した。表２には、各試料におけるクリープ破断試験の結果が示されている。なお、表２には、クリープ破断試験の結果として、クリープ破断寿命（時間）が示されている。
【００６７】
【表２】
2014141700.tif 000003
【００６８】
表２に示すように、試料１〜４０は、試料４１〜４８と比較して、クリープ破断寿命が格段に長く、クリープ破断特性が向上していることがわかる。
【００６９】
（焼入温度および焼戻温度の影響）
焼入温度および焼戻温度が、クリープ破断寿命に及ぼす影響について調べた。
【００７０】
ここでは、試料１３に示す組成の鋼塊を使用し、次に示す条件で焼入処理、焼戻処理を行った。焼入処理における焼入温度として、１０２０℃、１０７０℃、１１００℃、１１５０℃の４条件について行い、それぞれの焼入温度に５時間加熱保持した。５時間加熱保持後、１００℃／時の冷却速度（鋼塊の中心部における冷却速度）で冷却した。
【００７１】
第１第焼戻処理における第一段焼戻温度として、５３０℃、５７０℃、６１０℃の３条件について行い、それぞれの第一段焼戻温度に２０時間加熱保持した。
【００７２】
第２第焼戻処理における第二段焼戻温度として、６３０℃、６８０℃、７１０℃、７７０℃の４条件について行い、それぞれの第二段焼戻温度に２０時間加熱保持した。２０時間加熱保持後、５０℃／時の冷却速度で冷却した。なお、ここでは、第２第焼戻処理後における冷却速度を、鋼塊の中心部における冷却速度とした。
【００７３】
そして、各鋼塊から試験片を作製し、前述したのと同様の方法で、６２５℃、２０ｋｇｆ／ｍｍ２、６５０℃、１５ｋｇｆ／ｍｍ２の条件でクリープ破断試験を行い、クリープ破断寿命について評価した。表３は、クリープ破断試験の試験結果を示している。
【００７４】
【表３】
2014141700.tif 000004
【００７５】
表３に示すように、焼入温度を１０７０℃または１１００℃、第一段焼戻温度を５７０℃、かつ第二段焼戻温度を６８０℃または７１０℃として熱処理された試料においては、他の条件で熱処理された試料と比較して、クリープ破断寿命が長く、クリープ破断特性に優れていることがわかる。
【００７６】
このように、焼入処理および焼戻処理の熱処理条件によって、クリープ破断特性に影響が及ぼされ、適正な熱処理条件を適用することによって、クリープ破断特性について優れた耐熱鋼が得られることがわかる。
【００７７】
また、第二段焼戻処理において６８０℃で熱処理したものは、６２５℃、２０ｋｇｆ／ｍｍ２のクリープ条件におけるクリープ破断寿命が特に優れた特性を示しており、第二段焼戻処理において７１０℃で熱処理したものは、６５０℃、１５ｋｇｆ／ｍｍ２のクリープ条件におけるクリープ破断寿命が特に優れた特性を示していることがわかる。したがって、熱処理条件を適切に選択することにより、それぞれの使用用途に適合した、より優れた特性を有する耐熱鋼を得られることがわかる。
【００７８】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。